(57)【要約】【課題】コバルト及び不純物金属を含有する被処理液からコバルトを高回収率で回収することができるコバルト回収方法を提供する。【解決手段】コバルト回収方法は、コバルト及び不純物金属が少なくとも溶解した酸性の被処理液にアルカリ水溶液を添加してｐＨを４〜６に調整することで、該不純物金属の塩の結晶を析出させる第１ｐＨ調整工程Ｓ３、第１ｐＨ調整工程Ｓ３により析出した不純物金属の塩の結晶を含む析出物を被処理液から分離する固液分離工程Ｓ４、固液分離工程Ｓ４後の被処理液にアルカリ水溶液を添加してｐＨを７〜１１に調整することで、コバルト塩の結晶を析出させる第２ｐＨ調整工程Ｓ５、第２ｐＨ調整工程Ｓ５により析出したコバルト塩の結晶を含む析出物を被処理液から分離する固液分離工程Ｓ６を有し、第１ｐＨ調整工程Ｓ３で添加されるアルカリ水溶液のアルカリ濃度が１．０ｍｏｌ／Ｌ未満である。【選択図】図１
2020132950.tif 000002
【特許請求の範囲】
【請求項１】
コバルト及び不純物金属が少なくとも溶解した酸性の被処理液にアルカリの水溶液を添加してｐＨを４〜６に調整することで、該不純物金属の塩を結晶として析出させる第１ｐＨ調整工程と、
前記第１ｐＨ調整工程により析出した不純物金属の塩の結晶を含む析出物を被処理液から分離する第１固液分離工程と、
前記第１固液分離工程後の被処理液にアルカリの水溶液を添加してｐＨを７〜１１に調整することで、コバルト塩を結晶として析出させる第２ｐＨ調整工程と、
前記第２ｐＨ調整工程により析出したコバルト塩の結晶を含む析出物を被処理液から分離する第２固液分離工程と、を有し、
前記第１ｐＨ調整工程で添加されるアルカリの水溶液のアルカリ濃度が１．０ｍｏｌ／Ｌ未満である、コバルト回収方法。
【請求項２】
前記第１ｐＨ調整工程で添加されるアルカリの水溶液のアルカリ濃度が０．１ｍｏｌ／Ｌ以上である、請求項１に記載のコバルト回収方法。
【請求項３】
前記第１ｐＨ調整工程では、被処理液のｐＨが４より小さい所定値となるまでは１．０ｍｏｌ／Ｌ以上のアルカリ濃度を有するアルカリの水溶液を被処理液に添加し、その後、１．０ｍｏｌ／Ｌ未満のアルカリ濃度を有するアルカリの水溶液を被処理液に添加して、被処理液のｐＨを４〜６に調整する、請求項１又は２に記載のコバルト回収方法。
【請求項４】
被処理液にリチウムが溶解しており、
前記第２固液分離工程後の被処理液を蒸発濃縮する濃縮工程と、
前記濃縮工程後の被処理液に炭酸ガスを混合する及び／又は水溶性の炭酸塩を添加する炭酸化工程と、を有する、請求項１〜３のいずれかに記載のコバルト回収方法。
【請求項５】
前記炭酸化工程により析出した炭酸リチウムの結晶を含む析出物を被処理液から分離する第３固液分離工程と、
前記第３固液分離工程後の被処理液に対してバイポーラ膜電気透析を行うことにより該被処理液からアルカリを分離して回収する電気透析工程と、をさらに有し、
前記電気透析工程で回収したアルカリを前記第１ｐＨ調整工程及び／又は前記第２ｐＨ調整工程で添加するアルカリとして再利用する、請求項４に記載のコバルト回収方法。
【発明の詳細な説明】
【技術分野】
【０００１】
本発明は、コバルト及び不純物金属が少なくとも溶解した被処理液からコバルトを回収するコバルト回収方法、特に、廃リチウムイオン電池からコバルトを回収する際に用いられるコバルト回収方法に関する。
【背景技術】
【０００２】
リチウムイオン電池は、軽量かつ高エネルギー密度の電池として注目されており、各種携帯機器、電気自動車、電動アシスト自転車などのバッテリーとして大量に使用されている。このリチウムイオン電池の正極には、正極活物質として例えばコバルト酸リチウムなどのリチウム遷移金属酸化物が使用されており、廃リチウムイオン電池から有価金属のコバルトを回収することは資源の有効利用の観点から極めて重要である。
【０００３】
廃リチウムイオン電池からコバルトを回収する方法として、例えば特許文献１には、廃リチウムイオン電池を硫酸で浸出してコバルトを溶出させ、この酸溶出液にアルカリを添加してｐＨを４〜５に調整して、コバルトとともに溶出しているアルミニウムなどの不純物金属の塩を結晶として析出、沈殿させた後、さらにアルカリの添加によりｐＨを７〜１０に調整して、コバルト塩を結晶として析出、沈殿させることで、コバルトを回収する方法が記載されている。
【先行技術文献】
【特許文献】
【０００４】
【特許文献１】特許第５０７７７８８号公報
【発明の概要】
【発明が解決しようとする課題】
【０００５】
しかしながら、上述した方法では、酸溶出液からアルミニウムなどの不純物金属を除去するために酸溶出液のｐＨを４以上にするが、この際、不純物金属の塩の結晶と一緒にコバルト塩の結晶も析出、沈殿して不純物金属とともにコバルトが酸溶出液から除去され、その後のコバルト回収の際にコバルトの回収率が低くなるおそれがある。
【０００６】
本発明は上記課題を解決するためになされたものであり、コバルト及び不純物金属が溶解した被処理液からコバルトを高回収率で回収することができるコバルト回収方法を提供することである。
【課題を解決するための手段】
【０００７】
本発明者は、上記課題を解決すべく鋭意検討を行った結果、コバルト及び不純物金属が少なくとも溶解した被処理液のｐＨを調整することで不純物金属の塩を結晶として析出させる際に、被処理液に添加するアルカリの水溶液の濃度が高いと、不純物金属の塩の結晶と一緒にコバルト塩の結晶が析出して、被処理液から不純物金属とともにコバルトが除去されることを見出した。本発明は、このような知見に基づいて更に研究を重ねた結果、完成されたものである。即ち、本発明は下記態様のコバルト回収方法を提供する。
【０００８】
本発明のコバルト回収方法は、コバルト及び不純物金属が少なくとも溶解した酸性の被処理液にアルカリの水溶液を添加してｐＨを４〜６に調整することで、該不純物金属の塩を結晶として析出させる第１ｐＨ調整工程と、前記第１ｐＨ調整工程により析出した不純物金属の塩の結晶を含む析出物を被処理液から分離する第１固液分離工程と、前記第１固液分離工程後の被処理液にアルカリの水溶液を添加してｐＨを７〜１１に調整することで、コバルト塩の結晶を析出させる第２ｐＨ調整工程と、前記第２ｐＨ調整工程により析出したコバルト塩の結晶を含む析出物を被処理液から分離する第２固液分離工程と、を有し、前記第１ｐＨ調整工程で添加されるアルカリの水溶液のアルカリ濃度が１．０ｍｏｌ／Ｌ未満であることを特徴とする。
【０００９】
本発明のコバルト回収方法においては、前記第１ｐＨ調整工程で添加されるアルカリの水溶液のアルカリ濃度が０．１ｍｏｌ／Ｌ以上であることが好ましい。
【００１０】
また、本発明のコバルト回収方法においては、前記第１ｐＨ調整工程では、被処理液のｐＨが４より小さい所定値となるまでは１．０ｍｏｌ／Ｌ以上のアルカリ濃度を有するアルカリの水溶液を被処理液に添加し、その後、１．０ｍｏｌ／Ｌ未満のアルカリ濃度を有するアルカリの水溶液を被処理液に添加して、被処理液のｐＨを４〜６に調整することが好ましい。
【００１１】
また、本発明のコバルト回収方法においては、被処理液にリチウムが溶解しており、前記第２固液分離工程後の被処理液を蒸発濃縮する濃縮工程と、前記濃縮工程後の被処理液に炭酸ガスを混合する及び／又は水溶性の炭酸塩を添加する炭酸化工程と、を有することが好ましい。
【００１２】
また、本発明のコバルト回収方法においては、前記炭酸化工程により析出した炭酸リチウムの結晶を含む析出物を被処理液から分離する第３固液分離工程と、前記第３固液分離工程後の被処理液に対してバイポーラ膜電気透析を行うことにより該被処理液からアルカリを分離して回収する電気透析工程と、をさらに有し、前記電気透析工程で回収したアルカリを前記第１ｐＨ調整工程及び／又は前記第２ｐＨ調整工程で用いるアルカリとして再利用することが好ましい。
【発明の効果】
【００１３】
本発明のコバルト回収方法によれば、コバルト及び不純物金属が溶解した被処理液に対して、第１ｐＨ調整工程で被処理液から不純物金属を除去する際に、アルカリ濃度が１．０ｍｏｌ／Ｌ未満の希薄なアルカリの水溶液で被処理液のｐＨ調整を行うことで、被処理液からコバルトが不純物金属とともに除去されることを抑制することができる。よって、第２ｐＨ調整工程に供給される被処理液中のコバルトの量を高く維持することができるので、第２ｐＨ調整工程においてコバルトを高回収率で回収することができる。
【図面の簡単な説明】
【００１４】
【図１】本発明の一実施形態のコバルト回収方法の手順を概略的に示すフローチャートである。
【図２】図１のコバルト回収方法に用いる処理装置の概略構成を示す模式図である。
【図３】バイポーラ膜電気透析装置の概略構成を示す模式図である。
【図４】本発明の他の実施形態のコバルト回収方法の手順を概略的に示すフローチャートである。
【図５】図４のコバルト回収方法に用いる処理装置の概略構成を示す模式図である。
【図６】本発明の他の実施形態のコバルト回収方法の手順を概略的に示すフローチャートである。
【図７】図６のリチウム回収方法に用いる処理装置の概略構成を示す模式図である。
【図８】図７のバイポーラ膜電気透析装置の概略構成を示す模式図である。
【図９】本発明の他の実施形態のリチウム回収方法の手順を概略的に示すフローチャートである。
【図１０】図９のリチウム回収方法に用いる処理装置の概略構成を示す模式図である。
【図１１】実施例１のろ過残渣の表面状態を撮影した写真である。
【図１２】実施例２のろ過残渣の表面状態を撮影した写真である。
【図１３】比較例のろ過残渣の表面状態を撮影した写真である。
【発明を実施するための形態】
【００１５】
以下、本発明の実態形態について添付図面を参照して説明する。図１は、本発明の一実施形態に係るコバルト回収方法の各工程の手順を示し、図２は、該コバルト回収方法を実施する処理装置１０の概略構成を示す。本実施形態のコバルト回収方法は、廃リチウムイオン電池からコバルトに加えてリチウムを回収する場合を例にして説明する。
【００１６】
本実施形態のコバルト回収方法は、
‐廃リチウムイオン電池を無機酸で浸出してコバルト及びリチウムを溶出する酸溶出工程Ｓ１と、
‐酸溶出工程Ｓ１により得られた被処理液から不溶残渣を分離する固液分離工程Ｓ２と、
‐固液分離工程Ｓ２後の被処理液にアルカリの水溶液を添加してｐＨを４〜６に調整する第１ｐＨ調整工程Ｓ３と、
‐第１ｐＨ調整工程Ｓ３により析出した不純物金属の塩の結晶を含む析出物を被処理液から分離する固液分離工程Ｓ４（特許請求の範囲に記載の「第１固液分離工程」に該当）と、
‐固液分離工程Ｓ４後の被処理液にアルカリの水溶液を添加してｐＨを７〜１１に調整する第２ｐＨ調整工程Ｓ５と、
‐第２ｐＨ調整工程Ｓ５により析出したコバルト塩の結晶を含む析出物を被処理液から分離する固液分離工程Ｓ６（特許請求の範囲に記載の「第２固液分離工程」に該当）と、
‐固液分離工程Ｓ６後の被処理液を蒸発濃縮する濃縮工程Ｓ７と、
‐濃縮工程Ｓ７後の被処理液に炭酸ガスを混合する及び／又は水溶性の炭酸塩を添加する炭酸化工程Ｓ８と、
‐炭酸化工程Ｓ８により析出した炭酸リチウムの結晶を含む析出物を被処理液から分離する固液分離工程Ｓ９（特許請求の範囲に記載の「第３固液分離工程」に該当）と、
‐固液分離工程Ｓ９後の被処理液に対してバイポーラ膜電気透析を行うことにより該被処理液から少なくとも水酸化リチウムを含むアルカリ及び無機酸を分離して回収する電気透析工程Ｓ１０と、
を有する。
【００１７】
コバルトを回収する対象の廃リチウムイオン電池は、所定の充放電回数の使用により充電容量が低下した使用済みのリチウムイオン電池の他、電池製造工程内での不具合などで発生する半製品、製品仕様変更に伴って発生する旧型式在庫整理品などを含む。廃リチウムイオン電池は、粉砕又は焙焼処理がなされていてもよいし、粉砕及び焙焼処理がなされて得られる粉末であってもよい。
【００１８】
まず、酸溶出工程Ｓ１では、上述した廃リチウムイオン電池を無機酸で浸出することによりコバルト及びリチウムの他、例えばアルミニウム、ニッケル、鉄などの金属を溶出する。無機酸としては、例えば硫酸、塩酸、硝酸、リン酸などを用いることができるが、本実施形態では低コストかつ扱いやすい点で硫酸が用いられている。
【００１９】
酸溶出工程Ｓ１において、廃リチウムイオン電池を無機酸で浸出する方法については特に限定されるものではなく、通常行われている方法を用いることができる。例えば、酸溶解槽１内で廃リチウムイオン電池を例えば硫酸水溶液などの無機酸の水溶液に浸漬させて所定時間攪拌することで、上述したコバルトなどの金属が溶解した酸性の被処理液を得る。酸溶出工程Ｓ１では、水溶液中の無機酸の濃度が１ｍｏｌ〜５ｍｏｌ／Ｌであることが好ましく、水溶液の温度は６０℃以上が好ましい。
【００２０】
次の固液分離工程Ｓ２では、酸溶出工程Ｓ１により得られた被処理液をろ過することにより、被処理液から不溶残渣を分離する。不溶残渣は、主に無機酸に溶解しない炭素材料、金属材料、有機材料である。固液分離する方法としては、例えば、加圧ろ過（フィルタープレス）、真空ろ過、遠心ろ過などの各種ろ過装置や、デカンター型のような遠心分離装置など公知の装置を用いることができる。なお、以下の固液分離工程Ｓ４，Ｓ６，Ｓ９においても同様である。
【００２１】
次の第１ｐＨ調整工程Ｓ３では、固液分離工程Ｓ２後の被処理液（ろ液）にアルカリの水溶液を添加し、ｐＨを４〜６、好ましくは４〜５に調整する。これにより、被処理液中の上述した金属のうち、不純物金属（例えばアルミニウム、鉄）を被処理液から除去する。アルカリとしては、水酸化ナトリウム、水酸化カリウム、水酸化リチウムなどを用いることができるが、本実施形態では水酸化リチウムが用いられている。
【００２２】
第１ｐＨ調整工程Ｓ３において、被処理液のｐＨを調整する方法については特に限定されるものではなく、通常行われている方法を用いることができる。例えば、第１ｐＨ調整槽２内で被処理液を攪拌しながら例えば水酸化リチウム水溶液などのアルカリの水溶液を添加することで、被処理液中の不純物金属を水酸化物（例えば水酸化アルミニウム、水酸化鉄）などの無機塩の結晶として析出、沈殿させる。第１ｐＨ調整工程Ｓ３では、リチウム含有液を例えば３０℃〜６０℃で一定温度に加温しながら行うことが好ましい。
【００２３】
第１ｐＨ調整工程Ｓ３で添加されるアルカリの水溶液は、アルカリ濃度が１．０ｍｏｌ／Ｌ未満と希薄である。これにより、詳細は後述するが、第１ｐＨ調整工程Ｓ３で被処理液中のコバルトが不純物金属とともにコバルト塩の結晶として析出、沈殿して被処理液から除去されることを抑制できる。ただし、アルカリ濃度が過度に低いと、第１ｐＨ調整工程Ｓ３においてｐＨ調整のためにアルカリの水溶液を大量に使用する必要があるうえ、ｐＨ調整後の被処理液の液量も多量となるため、アルカリ濃度の下限は、０．１ｍｏｌ／Ｌ以上であることが好ましい。また、第１ｐＨ調整工程Ｓ３で被処理液中のコバルトが被処理液から除去されることを効果的に抑制するためには、第１ｐＨ調整工程Ｓ３で添加されるアルカリの水溶液のアルカリ濃度は、０．５ｍｏｌ／Ｌ以下であることが好ましく、０．２ｍｏｌ／Ｌ以下であることがより好ましい。
【００２４】
なお、この第１ｐＨ調整工程Ｓ３においては、ｐＨ調整に使用するアルカリの水溶液量を減らすために、被処理液のｐＨが４より小さい所定値となるまでは１．０ｍｏｌ／Ｌ以上の濃いアルカリ濃度を有するアルカリの水溶液を被処理液に添加し、被処理液のｐＨが所定値となった後は、１．０ｍｏｌ／Ｌ未満の薄いアルカリ濃度を有するアルカリの水溶液を被処理液に添加することで、被処理液のｐＨを４〜６に調整することもできる。上述した被処理液のｐＨの所定値としては、２〜３の範囲内で設定することができる。
【００２５】
第１ｐＨ工程Ｓ３で析出、沈殿した析出物は、次の固液分離工程Ｓ４において、被処理液をろ過することで被処理液から分離される。なお、第１ｐＨ工程Ｓ３で被処理液から除去される不純物金属には、その他、銅などが含まれていてもよい。固液分離工程Ｓ４においては、析出物を洗浄液で洗浄し、洗浄した後の洗浄廃液を被処理液（ろ液）とともに、次の第２ｐＨ調整工程Ｓ５に循環することが好ましい。これにより、洗浄廃液に含まれるリチウムについてもろ液に含まれるリチウムとともに第２ｐＨ調整工程Ｓ５に供給することができる。この析出物の洗浄に用いる水は、特に限定されるものではないが、後述する濃縮工程Ｓ７において被処理液を蒸発濃縮した際に発生する凝縮水を利用することが好ましく、これにより、凝縮水の有効利用が可能である。
【００２６】
第２ｐＨ調整工程Ｓ５では、固液分離工程Ｓ４後の被処理液（ろ液）にアルカリの水溶液を添加して、ｐＨを７〜１１、好ましくは８〜１０に調整する。これにより、被処理液中の上述した金属のうち、コバルト、さらにはニッケルなどの有価金属を被処理液から除去する。アルカリとしては、水酸化ナトリウム、水酸化カリウム、水酸化リチウムなどを用いることができるが、本実施形態では水酸化リチウムが用いられている。
【００２７】
第２ｐＨ調整工程Ｓ５において、被処理液のｐＨを調整する方法については特に限定されるものではなく、通常行われている方法を用いることができる。例えば、第２ｐＨ調整槽３内で被処理液を攪拌しながら例えば水酸化リチウム水溶液などのアルカリの水溶液を添加することで、被処理液中の有価金属を水酸化物（例えば水酸化鉄コバルト、さらには水酸化ニッケル）などの無機塩の結晶として析出、沈殿させる。これにより、被処理液中のコバルトを水酸化コバルトなどのコバルト塩として回収することができる。第２ｐＨ調整工程Ｓ５で添加されるアルカリの水溶液のアルカリ濃度は、特に限定されるものではないが、第１ｐＨ調整工程Ｓ３で使用したアルカリの水溶液のアルカリ濃度以上であることが好ましい。
【００２８】
第２ｐＨ工程Ｓ５で析出、沈殿した析出物は、次の固液分離工程Ｓ６において、被処理液をろ過することで被処理液から分離される。なお、第２ｐＨ調整工程Ｓ５で被処理液から除去される有価金属には、その他、マンガンなどが含まれていてもよい。一方、固液分離工程Ｓ６後の被処理液（ろ液）中には、リチウム及び無機酸の陰イオン（例えば硫酸イオン）が含まれている。
【００２９】
固液分離工程Ｓ６においては、析出物を洗浄液で洗浄し、洗浄した後の洗浄廃液を被処理液（ろ液）とともに、次の濃縮工程Ｓ７に循環することが好ましい。これにより、洗浄廃液に含まれるリチウムについてもろ液に含まれるリチウムとともに濃縮工程Ｓ７に供給することができ、後述する炭酸化工程Ｓ８で炭酸化することで、リチウムを高回収率で回収することができる。この析出物の洗浄に用いる水は、特に限定されるものではないが、濃縮工程Ｓ７において被処理液を蒸発濃縮した際に発生する凝縮水を利用することが好ましく、これにより、凝縮水の有効利用が可能である。
【００３０】
なお、この第１ｐＨ調整工程Ｓ３及び第２ｐＨ調整工程Ｓ５において、使用するアルカリを水酸化リチウムとすることにより、水酸化ナトリウムなどの他のアルカリ金属の水酸化物を用いた場合に比べて、後述する炭酸化工程Ｓ８において析出する炭酸リチウムの結晶について、例えばナトリウムなどのリチウム以外のアルカリ金属の混入を抑制することができる。よって、純度の高い炭酸リチウムを回収することができる。
【００３１】
次の濃縮工程Ｓ７では、固液分離工程Ｓ６後のリチウムを含有する被処理液を蒸発濃縮する。これにより、被処理液の液量が減少して被処理液中のリチウム濃度が増加する。よって、後述する炭酸化工程Ｓ８において炭酸リチウムの回収率を向上することができる。
【００３２】
また、濃縮工程Ｓ７では、被処理液を蒸発濃縮することにより、濃縮後の被処理液の温度を高くすることができ、後述する炭酸化工程Ｓ８において炭酸リチウムの回収率を向上することができる。炭酸リチウムの溶解度は温度が高くなるほど低くなるため、炭酸化工程Ｓ８において、被処理液の温度が高くなることにより、被処理液中のリチウムと炭酸ガスとの反応で生じる炭酸リチウムの溶解度が低下するため、炭酸リチウムの結晶の析出量を増やすことができる。
【００３３】
この濃縮工程Ｓ７では、濃縮後の被処理液にリチウムが例えば硫酸リチウムなどのリチウム塩の結晶として析出しない程度の濃度まで被処理液を濃縮することが好ましい。これにより、濃縮後の被処理液におけるリチウムの濃度を高くすることができ、後述する炭酸化工程Ｓ８において炭酸リチウムの回収率を向上することができる。なお、濃縮工程Ｓ７で析出物が析出した場合には、被処理液からこれを分離する固液分離工程を行ってもよい。
【００３４】
濃縮工程Ｓ７において、被処理液を蒸発濃縮する方法については特に限定されるものではなく、例えば蒸発濃縮装置４を用いることができる。蒸発濃縮装置４としては、被処理液を蒸発により濃縮可能であれば特に限定されず、例えばヒートポンプ型、エゼクター駆動型、スチーム型、フラッシュ型などの公知の蒸発濃縮装置を用いることができるが、好ましくはヒートポンプ型の蒸発濃縮装置である。ヒートポンプ型の蒸発濃縮装置を用いた場合には、使用するエネルギーを著しく抑制することができる。また、減圧雰囲気下で被処理液の濃縮を行うことで、さらに省エネルギー化を図ることができる。
【００３５】
次の炭酸化工程Ｓ８では、濃縮工程Ｓ７後の被処理液に炭酸ガスを混合する及び／又は水溶性の炭酸塩を添加することにより、被処理液中のリチウムを炭酸リチウムの結晶として析出、沈殿させる。これにより、被処理液中のリチウムを炭酸リチウムとして回収することができる。炭酸塩としては、例えば炭酸ナトリウム、炭酸アンモニウム、炭酸カリウムなどを用いることができる。
【００３６】
この炭酸化工程Ｓ８においては、被処理液に炭酸ガスを混合することにより炭酸リチウムの結晶を析出、沈殿させることが好ましい。このように、炭酸化工程Ｓ８において、例えばナトリウムなどのアルカリ金属を含まない材料を用いることにより、析出する炭酸リチウムの結晶にリチウム以外のアルカリ金属が混入することを抑制することができる。よって、純度の高い炭酸リチウムを回収することができる。
【００３７】
炭酸化工程Ｓ８において、被処理液に炭酸ガスを混合する方法については特に限定されるものではなく、通常行われている方法を用いることができる。例えば炭酸化槽５内で被処理液を攪拌しながら被処理液中に炭酸ガスをノズルにより微細な気泡の状態で供給することで、被処理液に炭酸ガスを均一に混合することができ、被処理液中のリチウムと炭酸ガスとを効率よく反応させることができる。また、被処理液を炭酸ガスの雰囲気下に噴霧することで炭酸ガスと反応させてもよい。
【００３８】
炭酸リチウムの溶解度は温度が高くなるほど低くなるため、炭酸化工程Ｓ８においては、被処理液を加温することが好ましい。これにより、被処理液中のリチウムと炭酸ガスとの反応で生じる炭酸リチウムの溶解度が低下するので、炭酸リチウムの結晶の析出量を増やすことができる。
【００３９】
次の固液分離工程Ｓ９では、炭酸化工程Ｓ８後の被処理液をろ過することにより、被処理液から炭酸リチウムの結晶を含む析出物を分離する。固液分離工程Ｓ９においては、被処理液から分離した析出物を水などで洗浄することで、不純物を除去し、炭酸リチウムの純度を上げることができる。この析出物の洗浄に用いる水は、特に限定されるものではないが、濃縮工程Ｓ７において被処理液を蒸発濃縮した際に発生する凝縮水を利用することが好ましく、これにより、凝縮水の有効利用が可能である。なお、析出物を洗浄した後の洗浄廃液は、固液分離工程Ｓ９後の被処理液（ろ液）とともに、後述する電気透析工程Ｓ１０のバイポーラ膜電気透析装置６に供給することが好ましい。
【００４０】
次の電気透析工程Ｓ１０では、固液分離工程Ｓ９後の被処理液をバイポーラ膜電気透析装置６に供給することにより、該被処理液からアルカリ及び無機酸を分離して回収する。バイポーラ膜電気透析装置６としては、例えば図３に示すように、陽極６５と陰極６６との間に、陰イオン交換膜６１、陽イオン交換膜６２及び２つのバイポーラ膜６３，６４を備えるセル６０が複数積層された三室セル方式のバイポーラ膜電気透析装置を好適に使用することができる。本実施形態のバイポーラ膜電気透析装置６は、陰イオン交換膜６１及び陽イオン交換膜６２により脱塩室Ｒ１を形成し、陰イオン交換膜６１及び一方のバイポーラ膜６３との間に酸室Ｒ２を形成し、陽イオン交換膜６２と他方のバイポーラ膜６４との間にアルカリ室Ｒ３を形成している。各バイポーラ膜６３，６４の外側には陽極室Ｒ４と陰極室Ｒ５とが形成されており、陽極室Ｒ４に陽極６５が、陰極室Ｒ５に陰極６６が、それぞれ配置されている。
【００４１】
この電気透析工程Ｓ１０では、脱塩室Ｒ１に被処理液を導入し、酸室Ｒ２及びアルカリ室Ｒ３にそれぞれ純水を導入することで、被処理液がリチウムと無機酸の陰イオン（本実施形態では硫酸イオン）とを含む場合、脱塩室Ｒ１においては、リチウムイオン（Ｌｉ＋）は陽イオン交換膜６２を通過し、硫酸イオン（ＳＯ４２−）は陰イオン交換膜６１を通過する。一方、酸室Ｒ２及びアルカリ室Ｒ３においては、供給された純水がバイポーラ膜６３，６４において水素イオン（Ｈ＋）及び水酸化物イオン（ＯＨ−）に解離され、酸室Ｒ２では水素イオン（Ｈ＋）が硫酸イオン（ＳＯ４２−）と結合して硫酸（Ｈ２ＳＯ４）が生成され、アルカリ室Ｒ３では水酸化物イオン（ＯＨ−）がリチウムイオン（Ｌｉ＋）と結合して水酸化リチウム（ＬｉＯＨ）が生成される。これにより、酸室Ｒ２から無機酸として硫酸（Ｈ２ＳＯ４）が、アルカリ室Ｒ３からアルカリとして水酸化リチウム（ＬｉＯＨ）が、それぞれ回収される。なお、酸室Ｒ２及びアルカリ室Ｒ３に導入される純水は、濃縮工程Ｓ８において被処理液を蒸発濃縮した際に発生する凝縮水を利用してもよい。
【００４２】
脱塩室Ｒ１から排出される脱塩後の希薄な被処理液（脱塩液）は、特に限定されるわけではないが、少なくとも一部を蒸発濃縮装置４に供給して、濃縮工程Ｓ７において再び蒸発濃縮することが好ましい。
【００４３】
また、酸室Ｒ２から回収した無機酸（本実施形態では硫酸）は、特に限定されるわけではないが、酸溶出槽１に供給して、酸溶出工程Ｓ１において廃リチウムイオン電池を浸出する無機酸として再利用することが好ましい。
【００４４】
また、アルカリ室Ｒ３から回収したアルカリ（本実施形態では水酸化リチウム）は、特に限定されるわけではないが、ｐＨ調整槽２，３に供給して、ｐＨ調整工程Ｓ３，Ｓ５において被処理液のｐＨ調整のためのアルカリとして再利用することが好ましい。
【００４５】
上述した本実施形態のコバルト回収方法によれば、コバルト及び不純物金属が溶解した被処理液に対して、第１ｐＨ調整工程Ｓ３で被処理液から不純物金属を除去する際に、アルカリ濃度が１．０ｍｏｌ／Ｌ未満の希薄なアルカリの水溶液で被処理液のｐＨ調整を行うことで、被処理液からコバルトが不純物金属とともに除去されることを抑制することができる。よって、第２ｐＨ調整工程Ｓ５に供給される被処理液中のコバルトの量を高く維持することができるので、第２ｐＨ調整工程Ｓ５においてコバルトを高回収率で回収することができる。
【００４６】
また、本実施形態のコバルト回収方法によれば、第１ｐＨ調整工程Ｓ３においてアルカリ濃度が１．０ｍｏｌ／Ｌ未満の希薄なアルカリの水溶液を使用しているため、その後のリチウムを回収するための炭酸化工程Ｓ８に供給される被処理液の液量が多量となるが、炭酸化工程Ｓ８前に濃縮工程Ｓ７において被処理液を蒸発濃縮することで、被処理液の液量を減らして被処理液中のリチウム濃度を増加させている。よって、炭酸化工程Ｓ８において炭酸リチウムの回収率を良好に向上することができる。そのうえ、被処理液の蒸発濃縮に伴い、炭酸化工程Ｓ８に供給される被処理液の温度が高くなるので、炭酸リチウムの溶解度が低下して、炭酸リチウムの析出量を増やすことができる。
【００４７】
なお、第１ｐＨ調整工程Ｓ３で被処理液のｐＨを４〜６に調整する際に、被処理液のｐＨが所定値となるまではアルカリ濃度が１．０ｍｏｌ／Ｌ以上のアルカリの水溶液を被処理液に添加し、被処理液のｐＨが所定値となった後、アルカリ濃度が１．０ｍｏｌ／Ｌ未満のアルカリの水溶液を被処理液に添加することで、ｐＨ調整に使用するアルカリの水溶液量を減らすことができる。
【００４８】
また、本実施形態のコバルト回収方法によれば、電気透析工程Ｓ１０において回収した無機酸及びアルカリを、それぞれ酸溶出工程Ｓ１及びｐＨ調整工程Ｓ３，Ｓ５に循環させて再利用することで、各工程Ｓ１，Ｓ３，Ｓ５において使用する無機酸やアルカリの量を減らすことができる。
【００４９】
以上、本発明のコバルト回収方法の一実施形態について説明したが、本発明は上記実施形態に限定されるものではなく、本発明の趣旨を逸脱しない限りにおいて種々の変更が可能である。
【００５０】
例えば、上記実施形態のコバルト回収方法では、電気透析工程Ｓ１０で回収したアルカリを第１ｐＨ調整工程Ｓ３及び第２ｐＨ調整工程Ｓ５に供給しているが、いずれか一方にのみ供給するように構成してもよい。
【００５１】
また、上記実施形態のコバルト回収方法では、電気透析工程Ｓ１０により水酸化リチウムを回収した後の希薄な被処理液（脱塩液）について、少なくとも一部を濃縮工程Ｓ７に供給しているが、これに代えて又はこれに加えて、電気透析工程Ｓ１０に供給するように構成してもよい。
【００５２】
また、上記実施形態のコバルト回収方法では、炭酸化工程Ｓ８の前に濃縮工程Ｓ７を有しているが、濃縮工程Ｓ７は必ずしも有している必要はない。なお、この場合、電気透析工程Ｓ１０により水酸化リチウムを回収した後の希薄な被処理液（脱塩液）について、少なくとも一部を炭酸化工程Ｓ８に供給するように構成することができる。
【００５３】
また、上記実施形態のコバルト回収方法において、電気透析工程Ｓ１０に供給する被処理液に対して、被処理液中の２価以上の多価陽イオン（代表的には、カルシウムイオンやマグネシウムイオン）の不純物を除去するように構成してもよい。被処理液中にカルシウムイオンやマグネシウムイオンなどの多価陽イオンが存在していると、この多価陽イオンがバイポーラ膜電気透析装置６の陽イオン交換膜内で析出し、膜の性能低下を招くおそれがあるが、多価陽イオンを事前に被処理液中から除去することで、バイポーラ膜電気透析装置６における陽イオン交換膜への悪影響を防止することができる。この多価陽イオンの除去の具体的な構成は、特に限定されるものではなく、例えばキレート樹脂を充填したカラムに被処理液を通液可能な公知の多価陽イオン除去装置を例示することができる。キレート樹脂としては、カルシウムイオンやマグネシウムイオンを選択的に捕捉可能なものを使用することができ、例えば、イミノジ酢酸型、アミノリン酸型などを例示することができる。多価陽イオン除去装置としては、その他に、キレート剤を添加するものや、イオン交換樹脂を利用するものなどを挙げることができる。なお、被処理液から除去する不純物には、カルシウムやマグネシウムに加えて、シリカ（ケイ酸イオン）が含まれていてもよい。
【００５４】
また、上記実施形態のコバルト回収方法において、図４及び図５に示すように、酸溶出工程Ｓ１前に、廃リチウムイオン電池を焙焼する焙焼工程Ｓ０をさらに有していてもよい。焙焼工程Ｓ０において、廃リチウムイオン電池を焙焼する方法については特に限定されるものではなく、公知の焙焼設備７を用いることができる。この実施形態では、焙焼設備７（焙焼工程Ｓ０）で発生した排気ガスを炭酸化槽６（炭酸化工程Ｓ８）に供給して、炭酸ガスとして被処理液に混合している。これにより、炭酸化工程Ｓ８において使用する炭酸ガスの量を減らすことができる。
【００５５】
また、上記実施形態のコバルト回収方法において、濃縮工程Ｓ７以後の工程におけるリチウムの回収方法については、特に限定されるものではなく、例えば図６及び図７に示す方法であってもよい。なお、図６及び図７の実施形態において、コバルトの回収方法に関する酸溶出工程Ｓ１〜固液分離工程Ｓ６までの手順については、第１ｐＨ調整工程Ｓ３及び第２ｐＨ調整工程Ｓ５で添加されるアルカリが水酸化リチウムではなく水酸化ナトリウムであることを除いて、上記実施形態と同じであるため、ここでは詳細な説明は省略する。
【００５６】
図６及び図７の実施形態では、固液分離工程Ｓ６後のリチウム含有液（ろ液）に、リチウムの他、酸溶出工程Ｓ１及びｐＨ調整工程Ｓ３，Ｓ５において添加された無機酸（本実施形態では硫酸）及びアルカリ（本実施形態では水酸化ナトリウム）によって無機塩（本実施形態では硫酸ナトリウム（Ｎａ２ＳＯ４））が溶解している場合において、該無機塩を炭酸化工程Ｓ１１前に被処理液から除去することを特徴としている。
【００５７】
具体的に、固液分離工程Ｓ６後の不純物除去工程Ｓ７において、固液分離工程Ｓ６後の被処理液に含まれるカルシウム及び／又はマグネシウムを少なくとも除去する。被処理液に不純物として含まれるカルシウムやマグネシウムを除去することにより、後述する濃縮工程Ｓ８において、蒸発濃縮装置５の熱交換器の伝熱面にスケールが発生して付着することを抑制することができ、熱交換効率を高く維持することができる。また、被処理液にカルシウムやマグネシウムが含まれていると、後述する電気透析工程Ｓ１４において、無機溶液中に含まれるカルシウムやマグネシウムの多価陽イオンがバイポーラ膜電気透析装置９の陽イオン交換膜内で析出し、膜の性能低下を招くおそれがある。そのため、予め被処理液からカルシウムやマグネシウムを除去することにより、バイポーラ膜電気透析装置９の陽イオン交換膜への悪影響を防止することができ、電気透析の性能を高く維持することができる。
【００５８】
不純物除去工程Ｓ７において、被処理液からカルシウムやマグネシウムを除去する方法については特に限定されるものではなく、上述したような多価陽イオン除去装置４を用いることができる。なお、不純物除去工程Ｓ７で被処理液から除去する不純物には、カルシウムやマグネシウムに加えて、シリカ（ケイ酸イオン）が含まれていてもよい。
【００５９】
次の濃縮工程Ｓ８では、不純物除去工程Ｓ７後の被処理液を蒸発濃縮する。これにより、被処理液の液量が減少し、被処理液中のリチウム濃度が増加する。よって、後述する炭酸化工程Ｓ１２において炭酸リチウムの回収率を向上することができる。
【００６０】
なお、この濃縮工程Ｓ８では、濃縮後の被処理液にリチウムが例えば硫酸リチウムなどのリチウム塩の結晶として析出しない程度の濃度まで被処理液を濃縮することが好ましい。これにより、濃縮後の被処理液におけるリチウムの濃度を高くすることができ、後述する炭酸化工程Ｓ１１において炭酸リチウムの回収率を向上することができる。
【００６１】
濃縮工程Ｓ８において、被処理液を蒸発濃縮する方法については特に限定されるものではなく、例えば蒸発濃縮装置５を用いることができる。蒸発濃縮装置５については、上記実施形態と同様であるため、ここでは詳細な説明は省略する。
【００６２】
次の晶析工程Ｓ９では、濃縮工程Ｓ８後の被処理液を冷却晶析する。この晶析工程Ｓ９においては、蒸発濃縮後の被処理液の温度を低下させて、被処理液に含まれる無機塩が結晶化するまで溶解度を下げることで、被処理液中の無機塩（本実施形態では硫酸ナトリウム）の濃度を減少させることができる。そのため、後述する炭酸化工程Ｓ１１において炭酸リチウムを回収する際に、炭酸リチウムの純度を高めることができる。
【００６３】
晶析工程Ｓ９において、被処理液を冷却晶析する方法については特に限定されるものではなく、例えば冷却晶析装置６を用いることができる。冷却晶析装置６は、供給された被処理液を晶析槽内で冷却して、目的とする無機塩の結晶を析出させるものである。冷却晶析装置６としては、例えばジャケットや内部コイルによる冷却方式の晶析装置、外部循環冷却式の晶析装置などの公知の冷却晶析装置を用いることができ、特に限定されない。
【００６４】
晶析工程Ｓ９においては、無機塩によって飽和溶解度や溶解度の温度依存性が異なることを利用して、目的の無機塩の結晶のみを析出させる。本実施形態においては、硫酸リチウムなどのリチウム塩の溶解度の温度依存性が、硫酸ナトリウムなどのリチウム塩以外の無機塩のそれに比べて小さいことを利用している。すなわち、供給濃度におけるリチウム塩の析出温度以上であってリチウム塩以外の無機塩の析出温度以下に冷却することによってリチウム塩以外の無機塩を結晶として析出させる。具体的に硫酸ナトリウムの結晶を析出させるための冷却温度としては、３０℃以下、好ましくは５℃以上２０℃以下である。このとき、硫酸ナトリウムは、硫酸ナトリウム十水和物（Ｎａ２ＳＯ４・１０Ｈ２Ｏ）の形で析出する。
【００６５】
次の固液分離工程Ｓ１０では、晶析工程Ｓ９後の被処理液をろ過することにより、被処理液から無機塩（本実施形態では硫酸ナトリウム）の結晶を含む析出物を分離する。
【００６６】
次の炭酸化工程Ｓ１１では、上述した無機塩の結晶を含む析出物が分離された後の被処理液に炭酸ガスを混合する及び／又は水溶性の炭酸塩を添加することにより、被処理液中のリチウムを炭酸リチウムの結晶として析出、沈殿させる。これにより、被処理液中のリチウムを炭酸リチウムとして回収することができる。炭酸塩としては、例えば炭酸ナトリウム、炭酸アンモニウム、炭酸カリウムなどを用いることができる。
【００６７】
この炭酸化工程Ｓ１１においては、被処理液に炭酸ガスを混合することにより炭酸リチウムの結晶を析出、沈殿させることが好ましい。このように、炭酸化工程Ｓ１１において、例えばナトリウムなどのアルカリ金属を含まない材料を用いることにより、析出する炭酸リチウムの結晶にリチウム以外のアルカリ金属が混入することを抑制することができる。よって、純度の高い炭酸リチウムを回収することができる。
【００６８】
ただし、炭酸ガスの混合を続けると被処理液のｐＨが下がるため、炭酸リチウムの析出量が減少する場合がある。そのため、被処理液のｐＨが７以下になる前に炭酸ガスの混合を止めることが好ましい。また、被処理液にアルカリを添加することで、ｐＨが下がらないようにしてもよい。その際には、アルカリ添加によりｐＨを９以上に維持することが好ましい。添加するアルカリとしては、水酸化ナトリウム、水酸化カリウム、水酸化リチウムなどを用いることができる。
【００６９】
炭酸化工程Ｓ１１において、被処理液に炭酸ガスを混合する方法については特に限定されるものではなく、上記実施形態と同様に通常行われている方法を用いることができる。
【００７０】
なお、炭酸リチウムの溶解度は温度が高くなるほど低くなるため、炭酸化工程Ｓ１１においては、被処理液を加温することが好ましい。これにより、被処理液中のリチウムと炭酸ガスとの反応で生じる炭酸リチウムの溶解度が低下するので、炭酸リチウムの結晶の析出量を増やすことができる。また、被処理液を加温することで、被処理液に残存する無機塩（本実施形態では硫酸ナトリウム）の溶解度が上がり、無機塩の結晶化を抑制することができる。よって、炭酸リチウムの結晶とともに無機塩の結晶が析出することを抑制できるので、炭酸化工程において炭酸リチウムを回収する際に、炭酸リチウムの純度を高めることができる。
【００７１】
次の固液分離工程Ｓ１２では、炭酸化工程Ｓ１１後の被処理液をろ過することにより、リチウム含有液から炭酸リチウムの結晶を含む析出物を分離する。固液分離工程Ｓ１２においては、リチウム含有液から分離した析出物を水などで洗浄することで、不純物を除去し、炭酸リチウムの純度を上げることができる。この析出物の洗浄に用いる水は、特に限定されるものではないが、濃縮工程Ｓ８において被処理液を蒸発濃縮した際に発生する凝縮水を利用することが好ましく、これにより、凝縮水の有効利用が可能である。
【００７２】
固液分離工程Ｓ１２後の被処理液（ろ液）は、特に限定されるわけではないが、不純物が含まれているため、一部はブロー液として排出するが、一部は再度系内に循環することが好ましい。これにより被処理液中に残存するリチウムを回収できるため、リチウムを高回収率で回収することができる。なお、上述した炭酸リチウムの結晶を含む析出物を洗浄した後の洗浄廃液についても固液分離工程Ｓ１２後の被処理液とともに、再度系内に循環することが好ましい。
【００７３】
固液分離工程Ｓ１２後の被処理液を再度系内に循環する際には、蒸発濃縮装置５に供給して濃縮工程Ｓ８で蒸発濃縮してもよいが、好ましくは、第１ｐＨ調整槽２及び／又は第２ｐＨ調整槽３に供給する。固液分離工程Ｓ１２後の被処理液はアルカリ性のため、ｐＨ調整工程Ｓ３，Ｓ５で添加するアルカリとして利用できる。さらには、固液分離工程Ｓ１２後の被処理液が炭酸イオン（ＣＯ３２−）を多く含んでいると、濃縮工程Ｓ８において蒸発濃縮される際に蒸発濃縮装置５の熱交換器の伝熱面に炭酸塩の結晶が析出する。そこで、固液分離工程Ｓ２，Ｓ４後のろ液は酸性であることから、固液分離工程Ｓ１２後の被処理液を該ろ液で中和して炭酸イオンを炭酸ガスとして該被処理液から抜くことで、濃縮工程Ｓ８において蒸発濃縮装置５の熱交換器の伝熱面に炭酸塩の結晶が析出することを防止することができる。
【００７４】
一方で、固液分離工程Ｓ１０（冷却晶析装置６）において被処理液から分離された析出物に含まれる無機塩（本実施形態では硫酸ナトリウム）の結晶は、溶解工程Ｓ１３（溶解槽８）に供給される。溶解工程Ｓ１３では、溶解槽８内で無機塩の結晶を所望の濃度となるように例えば水を用いて溶解して、無機塩溶液を生成する。このときの温度は、特に限定されるものではなく、無機塩の結晶を溶解できる温度であればよい。また、無機塩の溶解に用いる水は、特に限定されるものではないが、濃縮工程Ｓ８において被処理液を蒸発濃縮した際に発生する凝縮水を利用することが好ましく、これにより、凝縮水の有効利用が可能である。生成された無機塩溶液は、バイポーラ膜電気透析装置９に供給される。
【００７５】
次の電気透析工程Ｓ１４では、バイポーラ膜電気透析装置９により、溶解工程Ｓ１３後の無機塩溶液からアルカリ及び無機酸を分離して回収する。バイポーラ膜電気透析装置９については、上記実施形態と同様であり、ここでは詳細な説明は省略する。
【００７６】
この電気透析工程Ｓ１４では、脱塩室Ｒ１に無機塩溶液を導入し、酸室Ｒ２及びアルカリ室Ｒ３にそれぞれ純水を導入する。これにより、無機塩溶液が例えば硫酸ナトリウムを含んでいる場合には、図８に示すように、脱塩室Ｒ１においては、ナトリウムイオン（Ｎａ＋）は陽イオン交換膜９２を通過し、硫酸イオン（ＳＯ４２−）は陰イオン交換膜９１を通過する。一方、酸室Ｒ２及びアルカリ室Ｒ３においては、供給された純水がバイポーラ膜９３，９４において水素イオン（Ｈ＋）及び水酸化物イオン（ＯＨ−）に解離され、酸室Ｒ２では水素イオン（Ｈ＋）が硫酸イオン（ＳＯ４２−）と結合して硫酸（Ｈ２ＳＯ４）が生成され、アルカリ室Ｒ３では水酸化物イオン（ＯＨ−）がナトリウムイオン（Ｎａ＋）と結合して水酸化ナトリウム（ＮａＯＨ）が生成される。これにより、酸室Ｒ２から無機酸として硫酸（Ｈ２ＳＯ４）が、アルカリ室Ｒ３からアルカリとして水酸化ナトリウム（ＮａＯＨ）が、それぞれ回収される。
【００７７】
脱塩室Ｒ１から排出される脱塩後の希薄な無機塩溶液（脱塩液）は、特に限定されるわけではないが、リチウムをわずかに含んでいるため、蒸発濃縮装置５に供給して、濃縮工程Ｓ８において再び蒸発濃縮することが好ましい。
【００７８】
また、酸室Ｒ２から回収した無機酸（本実施形態では硫酸）は、特に限定されるわけではないが、酸溶出槽１に供給して、酸溶出工程Ｓ１において廃リチウムイオン電池を浸出する無機酸として再利用することが好ましい。さらに、多価陽イオン除去装置４に供給して、不純物処理工程Ｓ７で用いるキレート樹脂又はイオン交換樹脂の再生液として再利用することが好ましい。
【００７９】
また、アルカリ室Ｒ３から回収したアルカリ（本実施形態では水酸化ナトリウム）は、特に限定されるわけではないが、ｐＨ調整槽２，３に供給して、ｐＨ調整工程Ｓ３，Ｓ５においてリチウム含有液のｐＨ調整のためのアルカリとして再利用することが好ましい。さらに、多価陽イオン除去装置４に供給して、不純物処理工程Ｓ７で用いるキレート樹脂又はイオン交換樹脂の再生液として再利用することが好ましい。
【００８０】
図６及び図７の実施形態によれば、炭酸化工程Ｓ１１前に濃縮工程Ｓ８において被処理液を蒸発濃縮することで、被処理液の液量を減らして被処理液中のリチウム濃度を増加させている。よって、炭酸化工程Ｓ１１において炭酸リチウムの結晶の回収率を良好に向上することができる。
【００８１】
また、また、濃縮工程Ｓ８後の晶析工程Ｓ９において、被処理液を冷却晶析することで、蒸発濃縮後の被処理液の温度を下げて被処理液に含まれる無機塩（本実施形態では硫酸ナトリウム）が結晶化するまで溶解度を下げているため、被処理液中の無機塩の濃度を減少することができる。そのうえ、炭酸化工程Ｓ１１においては、炭酸リチウムの溶解度を下げる目的で被処理液の温度を上げるため、被処理液に残存する無機塩の溶解度が上がり、無機塩の結晶化を抑制することができる。よって、炭酸化工程Ｓ１１において炭酸リチウムを回収する際に、炭酸リチウムの純度を高めることができる。
【００８２】
また、図６及び図７の実施形態によれば、炭酸化工程Ｓ１１において炭酸リチウムの結晶を回収後の被処理液を廃棄することなく、系内に循環させて被処理液中に残存するリチウムを回収している。よって、リチウムを高回収率で回収することができる。
【００８３】
また、図６及び図７の実施形態によれば、固液分離工程Ｓ１０において被処理液から分離された析出物に含まれる無機塩（本実施形態では硫酸ナトリウム）の結晶を溶解工程Ｓ１３で溶解して無機塩溶液とした後、電気透析工程Ｓ１４においてバイポーラ膜電気透析を行うことで、無機塩溶液から無機酸及びアルカリを回収するとともに、脱塩後の希薄な無機塩溶液を濃縮工程Ｓ８において蒸発濃縮した後、炭酸化工程Ｓ１１において希薄な無機塩溶液に含まれるリチウムを回収している。よって、リチウムを高回収率で回収することができる。さらに、電気透析工程Ｓ１４において回収した無機酸及びアルカリを、酸溶出工程Ｓ１、ｐＨ調整工程Ｓ３，Ｓ５、不純物除去工程Ｓ７に循環させて再利用することで、各工程Ｓ１，Ｓ３，Ｓ５，Ｓ７において使用する無機酸やアルカリの量を減らすことができる。
【００８４】
また、図６及び図７の実施形態によれば、不純物除去工程Ｓ７において被処理液に含まれるカルシウムやマグネシウムを除去している。これにより、炭酸化工程Ｓ１１後の固液分離工程Ｓ１２により得られるろ液中の不純物の量が減ることで、固液分離工程Ｓ１２後の被処理液の多くを再度系内に循環することができる。よって、固液分離工程Ｓ１２後の被処理液中に残存するリチウムをより多く回収できるため、リチウムを高回収率で回収することができる。さらに、電気透析工程Ｓ１４において電気透析される無機溶液中の不純物の量も減るので、バイポーラ電気透析装置９の陽イオン交換膜が破壊されることを防止でき、バイポーラ膜の性能を高く維持することができる。
【００８５】
また、図６及び図７の実施形態によれば、濃縮工程Ｓ８で発生する凝縮水を各種の処理に用いているので、凝縮水を有効利用することができる。さらに、凝縮水を用いて各固液分離工程Ｓ４，Ｓ６，Ｓ１０，Ｓ１２により得られた結晶を洗浄することにより、各結晶の回収率を良好に向上することができる。
【００８６】
なお、図６及び図７の実施形態では、濃縮工程Ｓ８前の被処理液に対してカルシウム及び／又はマグネシウムを少なくとも除去する不純物除去工程Ｓ７を行っているが、これに代えて又はこれに加えて、電気透析工程Ｓ１４前の無機塩溶液に対して同様にカルシウム及び／又はマグネシウムを少なくとも除去する不純物除去工程を行ってもよい。
【００８７】
また、図６及び図７の実施形態では、電気透析工程Ｓ１４で回収したアルカリを第１ｐＨ調整工程Ｓ３及び第２ｐＨ調整工程Ｓ５に供給しているが、いずれか一方にのみ供給するように構成してもよい。
【００８８】
また、図６及び図７の実施形態において、図９及び図１０に示すように、溶解工程Ｓ１３後で電気透析工程Ｓ１４前に、無機塩溶液に含まれる例えばシリカなどの不純物を除去するための処理工程を行ってもよい。この処理工程は、不純物除去工程Ｓ７に代えて又は不純物除去工程Ｓ７に加えて行うことができる。
【００８９】
具体的には、まず、再結晶工程Ｓ１３−１において無機塩溶液に含まれる無機塩（本実施形態では硫酸ナトリウム）を再結晶させる。無機塩溶液に含まれる無機塩を再結晶させる方法については特に限定されるものではなく、例えば上述した晶析工程Ｓ９の冷却晶析装置６と同様の冷却晶析装置１０による冷却晶析を用いることができる。つまり、無機塩とシリカとで飽和溶解度や溶解度の温度依存性が異なることを利用して無機塩の結晶のみを析出させることができ、供給濃度におけるシリカの析出温度以上であって無機塩の析出温度以下に冷却することによって無機塩の結晶を析出させる。このとき、硫酸ナトリウムは、硫酸ナトリウム十水和物（Ｎａ２ＳＯ４・１０Ｈ２Ｏ）の形で析出する。なお、無機塩溶液は、事前に無機塩の晶析に適した無機塩の濃度まで濃縮してもよい。本実施形態では、再結晶工程Ｓ１３−１において冷却晶析装置１０を使用しているが、純度の高い結晶が析出される晶析方法であればよく、例えば蒸発晶析装置などを用いることもできる。
【００９０】
無機塩の結晶を再析出させた後、固液分離工程Ｓ１３−２において無機塩の結晶を含む水溶液から該無機塩の結晶を分離し、再結晶処理した無機塩の結晶を回収する。固液分離する方法としては、例えば、加圧ろ過（フィルタープレス）、真空ろ過、遠心ろ過などの各種ろ過装置や、デカンター型のような遠心分離装置など公知の装置を用いることができる。
【００９１】
そして、再溶解工程Ｓ１３−３において、回収した無機塩の結晶を再溶解槽１１内で所望の濃度となるように例えば水を用いて溶解して、無機塩溶液を再度生成する。このときの温度は、特に限定されるものではなく、無機塩の結晶を溶解できる温度であればよい。また、無機塩の溶解に用いる水は、特に限定されるものではないが、濃縮工程Ｓ８において被処理液を蒸発濃縮した際に発生する凝縮水を利用することが好ましく、これにより、凝縮水の有効利用が可能である。再度生成された無機塩溶液は、バイポーラ膜電気透析装置９に供給される。なお、再結晶工程Ｓ１３−１〜再溶解工程Ｓ１３−３で無機塩溶液から除去される不純物には、シリカに加えて、カルシウム及び／又はマグネシウムが含まれていてもよい。
【００９２】
図９及び図１０の実施形態では、電気透析工程Ｓ１４前に無機塩溶液に含まれるシリカを除去している。これにより、電気透析工程Ｓ１４において電気透析される無機溶液中の不純物の量も減るので、バイポーラ膜の性能を高く維持することができる。さらに、電気透析工程Ｓ１４後の希薄な無機塩溶液（脱塩液）を蒸発濃縮装置５に供給して濃縮工程Ｓ８において再び蒸発濃縮するにあたり、脱塩液の不純物の量が減っていることで、濃縮工程Ｓ８において、蒸発濃縮装置５の熱交換器の伝熱面にスケールが発生して付着することを抑制することができる。そのうえ、炭酸化工程Ｓ１１後の固液分離工程Ｓ１２により得られるろ液中の不純物の量が減ることで、固液分離工程Ｓ１２後の被処理液の多くを再度系内に循環することができる。よって、固液分離工程Ｓ１２後の被処理液中に残存するリチウムをより多く回収できるため、リチウムを高回収率で回収することができる。
【００９３】
また、図６及び図７の実施形態、及び、図９及び図１０の実施形態のいずれにおいても、酸溶出工程Ｓ１前に、図４及び図５の実施形態と同様に、廃リチウムイオン電池を焙焼する焙焼工程Ｓ０をさらに有していてもよい。
【００９４】
また、上記実施形態のコバルト回収方法は、廃リチウムイオン電池からコバルトを回収する場合を例にしているが、本発明は、廃リチウムイオン電池からコバルトを回収するために用いられる方法には限定されない。
【実施例】
【００９５】
以下、本発明に係る実施例について説明する。なお、本発明は以下の実施例には限定されない。
【００９６】
以下の表１に示す成分を有する被処理液２００ｍｌに対して、アルカリの水溶液を添加することで被処理液のｐＨを調整する処理（第１ｐＨ調整工程）を行った。添加するアルカリの水溶液としては水酸化リチウム水溶液を使用した。水酸化リチウム水溶液のアルカリ濃度は、０．２ｍｏｌ／Ｌ（実施例１）、０．５ｍｏｌ／Ｌ（実施例２）、１．０ｍｏｌ／Ｌ（比較例）とし、被処理液のｐＨが４．７となるように水酸化リチウム水溶液の添加量を調整した。水酸化リチウム水溶液の添加量は、実施例１では４１８．６ｍｌ、実施例２では１６８．５ｍｌ、比較例では８６．３ｍｌであった。なお、水酸化リチウム水溶液の添加により、被処理液中のリチウムの含有量は、実施例１で５８２ｍｇ、実施例２で５８５ｍｇ、比較例で５９９ｍｇ、さらに増加する。
【００９７】
【表１】
2020132950.tif 000003
【００９８】
そして、ｐＨ調整後の被処理液をろ紙を用いてろ過し、ろ過により得られたろ液に含まれる各成分の含有量を測定した。その結果を表２に示す。
【００９９】
【表２】
2020132950.tif 000004
【０１００】
一方で、ｐＨ調整後の被処理液のろ過により得られたろ過残渣の表面状態を確認した。その結果を図１１〜図１３に示す。なお、図１１が実施例１を示し、図１２が実施例２を示し、図１３が比較例を示している。図１３によれば、比較例ではろ過残渣に水酸化コバルトが含まれていることを目視にて確認できたが、図１１及び図１２によれば、実施例１，２ではろ過残渣に水酸化コバルトが含まれていることを目視では確認できなかった。
【０１０１】
以上の結果から、図１１〜図１３によると、第１ｐＨ調整工程で被処理液に添加するアルカリ水溶液のアルカリ濃度が１．０ｍｏｌ／Ｌの場合には、被処理液のｐＨ調整後のろ過残渣に多くのコバルト塩が含まれていることが確認された。また、表２によると、第１ｐＨ調整工程で被処理液に添加するアルカリ水溶液のアルカリ濃度が１．０ｍｏｌ／Ｌの場合には、ｐＨ調整後の被処理液（ろ液）のコバルト回収率が８５％を下回っているのに対して、アルカリ濃度が１．０ｍｏｌ／Ｌ未満の場合には、ｐＨ調整後の被処理液（ろ液）のコバルト回収率が８５％以上であり、被処理液（ろ液）にコバルトが多く残存していることが確認された。
【０１０２】
このように、第１ｐＨ調整工程で被処理液に添加するアルカリ水溶液のアルカリ濃度を１．０ｍｏｌ／Ｌ未満とすることで、第１ｐＨ調整工程において被処理液からコバルトが不純物金属（例えばアルミニウム）とともに除去されることを抑制でき、次の第２ｐＨ調整工程に供給される被処理液中のコバルトの含有量を高く維持できることが分かる。よって、第２ｐＨ調整工程においてコバルトを高回収率で回収することが可能である。
【０１０３】
なお、コバルトの回収率が１％向上すると、例えば１年間の廃リチウムイオン電池の処理量が１０００ｔであり、廃リチウムイオン電池におけるコバルトの含有率が２０％とすると、コバルトの回収量として１年間で２ｔの差が生じ、コバルトの単価が６，０００円／ｋｇとすれば、１年間で１２，０００，０００円の差が生じる。
【符号の説明】
【０１０４】
Ｓ０  焙焼工程
Ｓ１  酸溶出工程
Ｓ３  第１ｐＨ調整工程
Ｓ５  第２ｐＨ調整工程
Ｓ７  濃縮工程
Ｓ８  炭酸化工程
Ｓ１０  電気透析工程
【図１】
2020132950.tif 000005
【図２】
2020132950.tif 000006
【図３】
2020132950.tif 000007
【図４】
2020132950.tif 000008
【図５】
2020132950.tif 000009
【図６】
2020132950.tif 000010
【図７】
2020132950.tif 000011
【図８】
2020132950.tif 000012
【図９】
2020132950.tif 000013
【図１０】
2020132950.tif 000014
【図１１】
2020132950.tif 000015
【図１２】
2020132950.tif 000016
【図１３】
2020132950.tif 000017